(57)【特許請求の範囲】
【請求項１】
次式［１］で表されることを特徴とするベンジルエーテル誘導体。
【化１】
0004053199.tif 000037
（式［１］において、
Ｒ1は、炭素数１〜２０のアルキル基、またはこれらの基中に存在する少なくとも１個の−ＣＨ2−が−Ｏ−、ハロメチレン基、および不飽和結合を有す  る炭化水素基からなる群から選ばれる少なくとも１種の基（ただし、−Ｏ−同  士が隣接するものは除く）で置換された基を表し、
Ｘ1は、−ＣＯＯ−、−ＯＣＯ−、−ＣＯ−、−Ｏ−および単結合からなる群から選ばれる基または結合を表し、
Ｘ2およびＸ3は、それぞれ独立して、−ＣＯＯ−、−ＯＣＯ−、−ＣＨ2Ｏ−、−ＯＣＨ2−、−ＣＨ2ＣＨ2−および単結合からなる群から選ばれる基ま  たは結合を表し、
Ａ1およびＡ2は、それぞれ独立して、フッ素原子で１つ以上置換されていてもよい次の群から選ばれる基を表し、
【化２】
0004053199.tif 000038
ｍおよびｎは、０〜２の整数を表し、
Ｑ1は、−ＣＨ3、−Ｃ2Ｈ5、−Ｃ3Ｈ7、−Ｃ4Ｈ9、−ＣＦ3、−Ｃ2Ｆ5、−Ｃ3Ｆ7からなる群から選ばれる基を表し、
Ｑ2は、炭素数１〜１０のアルキル基、アルケニル基、アルキニル基、およびこれらの基中に存在する少なくとも１個の−ＣＨ2−が、−Ｏ−、−ＣＯＯ  −、またはハロメチレン基で置換された基（−Ｏ−同士が隣接するものは除く  ）からなる群から選ばれる１種の基を表し、
Ｃ*は不斉炭素を表し、ただしＱ1とＱ2は同一であっても異なっていてもよい。）
【請求項２】
前記式［１］において、Ｒ1は炭素数１〜２０のアルキル基、またはこれらの基中に存在する少なくとも１個の−ＣＨ2−が−Ｏ−で置換された基（ただし、−Ｏ−同士が隣接するものは除く）であることを特徴とする請求項１に記載のベンジルエーテル誘導体。
【請求項３】
前記式［１］において、Ｘ1は−ＣＯＯ−、−Ｏ−および単結合からなる群から選ばれる基または結合であることを特徴とする請求項１または２に記載のベンジルエーテル誘導体。
【請求項４】
前記式［１］において、Ｘ2およびＸ3は、それぞれ独立して、−ＣＯＯ−、−ＣＨ2Ｏ−、−ＣＨ2ＣＨ2−、および単結合からなる群から選ばれる基または結合であることを特徴とする請求項１〜３のいずれかに記載のベンジルエーテル誘導体。
【請求項５】
前記式［１］において、ｎが０または１であることを特徴とする請求項１〜７のいずれかに記載のベンジルエーテル誘導体。
【請求項６】
前記式［１］において、Ｑ1が−ＣＨ3、−Ｃ2Ｈ5、−Ｃ3Ｈ7からなる群から選ばれる基であることを特徴とする請求項１〜５のいずれかに記載のベンジルエーテル誘導体。
【請求項７】
前記式［１］において、Ｑ1が−ＣＨ3であることを特徴とする請求項１〜５のいずれかに記載のベンジルエーテル誘導体。
【請求項８】
前記式［１］において、Ｑ1が−ＣＦ3または−Ｃ2Ｆ5であることを特徴とする請求項１〜５のいずれかに記載のベンジルエーテル誘導体。
【請求項９】
前記式［１］において、Ｑ2が炭素数１〜１０のアルキル基であることを特徴とする請求項１〜８のいずれかに記載のベンジルエーテル誘導体。
【請求項１０】
請求項１〜９のいずれかに記載のベンジルエーテル誘導体からなることを特徴とする液晶材料。
【請求項１１】
前記のベンジルエーテル誘導体が、反強誘電性または無閾反強誘電性を有することを特徴とする請求項１０に記載の液晶材料。
【請求項１２】
請求項１〜９のいずれかに記載のベンジルエーテル誘導体を一成分として含有する組成物であることを特徴とする液晶組成物。
【請求項１３】
前記の組成物が、請求項１〜９のいずれかに記載のベンジルエーテル誘導体と、他の液晶化合物および／または添加剤とからなることを特徴とする請求項１２に記載の液晶組成物。
【請求項１４】
前記の組成物が、反強誘電性または無閾反強誘電性を有することを特徴とする請求項１２または１３に記載の液晶組成物。
【請求項１５】
請求項１０または１１に記載の液晶材料を用いることを特徴とする液晶素子。
【請求項１６】
請求項１２〜１４のいずれかに記載の液晶組成物を用いることを特徴とする液晶素子。
【発明の詳細な説明】
【０００１】
【発明の属する技術分野】
本発明は、新規なベンジルエーテル誘導体、この誘導体からなる液晶材料、この誘導体を含む液晶組成物、およびこの誘導体を用いる液晶素子に関する。
【０００２】
【発明の技術的背景】
液晶ディスプレイは、ＣＲＴ（cathode-ray tube、陰極線管）に比べ、薄型、軽量、低電圧駆動、目に優しいなどの特徴を有することから、当初は電卓や腕時計等に使用されたが、最近は大型化、カラー化が進み、ラップトップ型コンピューターや小型テレビ等のモニターとしてあらゆる分野で使われている。
【０００３】
現在液晶ディスプレイに用いられている液晶は、主にネマチック液晶であるが、それは応答時間が数十ｍｓと長く、そのためにディスプレイ表示面積あるいは画素数を増やすことには限界があった。その解決策としてＴＦＴ（Thin Film Transister）やＳＴＮ（Super Twisted Nematic）方式が採用されるようになって、１５インチ以上のディスプレイも商品化できるようになった。また表示品質も、デバイス構造や駆動方法の改良によりＣＲＴに迫りつつある。しかし、ＣＲＴと同等以上の表示を得ようとすれば、さらに液晶自体の応答速度を上げることが必要になる。
【０００４】
最近、従来のネマチック液晶に代わって注目されてきたものに、強誘電性液晶および反強誘電性液晶がある。これらの液晶は、自発分極を有し、それと電界強度との積が液晶を作動させる実効エネルギーになることから、応答時間が短くなり、高速応答が可能になると期待されている。
【０００５】
例えば、強誘電性液晶を数μｍ程度の厚さのセルに入れた表示素子（表面安定化強誘電性液晶素子）では、例えばN. A. Clarkらの論文（ N. A. Clark and S. T. Lagerwall, Appl. Phys. Lett., 36, 899 (1980)）に記載されているように、その液晶は電場に対して２つの安定状態をとることができ、この安定状態間の電場に対するスイッチング時間は数μ秒のオーダーであって、応答時間が非常に短かいことがわかる。また、反強誘電性液晶も３つの安定状態をとることから、同様に高速スイッチングが可能になると考えられている。
【０００６】
テレビ（カラー動画、ＶＧＡ）表示では、１つの画素当たりの書込み時間は、１／｛３０回／秒×６４０本×３｝≒１７μ秒と計算される。この短い書込み時間を従来のネマチック液晶で実現するためには、アクティブマトリクス駆動（ＴＦＴ方式など）やマルチライン駆動（ＳＴＮ方式）のような複雑な駆動方法を必要とした。これに対して、応答速度が速い強誘電性液晶あるいは反強誘電性液晶を用いると、単純マトリクスでの駆動が可能である。またディスプレイ視野角についても、ネマチック液晶では、光学補償フィルムや特殊なデバイス構造などを必要とするが、強誘電性液晶や反強誘電性液晶ではそれらを特に必要としない。
【０００７】
しかし、強誘電性液晶には、中間調表示、配向、耐衝撃性、液晶のメモリー性による焼き付け等の改良が必要であり、反強誘電性液晶では、それらの点は一応解決されているものの、さらに液晶温度範囲、応答速度、コントラスト等の性能面での向上が求められている。
【０００８】
最近、この反強誘電性液晶の中でも、電圧に対して透過光量がＶ字型に変化する特徴を持った無閾反強誘電性（ＴＬＡＦ）液晶が注目されている（田中ら, 第21回液晶討論会予稿集, 2C18 (1995); 乾ら, 第21回液晶討論会予稿集, 2C04 (1995)を参照）。それは、従来の反強誘電性液晶の特長に加え、アナログ階調および低電圧駆動が可能であって、さらに中間調表示も高速で行えることから、ＣＲＴと同等以上の表示が可能な液晶素子材料になると期待が高まっている。
【０００９】
電場に対して３つの安定状態をとる従来の反強誘電性液晶および電圧に対して透過光量がＶ字型に変化する無閾反強誘電性（ＴＬＡＦ）液晶を表示素子に応用する場合、次の条件をクリアーすることが求められている。すなわち、動作温度範囲が常温付近であり且つ動作温度幅が広いこと、電場による応答が速いこと、チルト角（液晶長軸の液晶層法線からの傾き角）が４５度に近いこと、セル内での配向が良いこと、およびスイッチングしきい値あるいは飽和電圧が適正な範囲内にあること、自発分極が小さいことなどである。特にアクティブマトリックス駆動を行う場合、自発分極をできるだけ小さくすることが望ましい。
【００１０】
【発明が解決しようとする課題】
そこで本発明は、ベンジルエーテル誘導体系の新規な化合物の提供を目的とする。
また本発明は、そのような化合物の内、液晶材料として使用可能な化合物、特に反強誘電性もしくは無閾反強誘電性を有し、自発分極が低下した化合物を用いて、反強誘電（SmCA*）相、無閾反強誘電（SmCR*）相の室温付近での応答速度が速い液晶材料および液晶組成物、さらにコントラストが大きく、アクティブマトリックス駆動が可能な液晶素子の提供を目的とする。
【００１１】
【課題を解決するための手段】
すなわち本発明は、次の化学構造を有するベンジルエーテル誘導体に関する。
【化６】
0004053199.tif 000002
【００１２】
（式［１］において、
Ｒ1は、炭素数１〜２０のアルキル基、またはこれらの基中に存在する少なくとも１個の−ＣＨ2−が−Ｏ−、ハロメチレン基、および不飽和結合を有する炭化水素基からなる群から選ばれる少なくとも１種の基（ただし、−Ｏ−同士が隣接するものは除く）で置換された基を表し、
【００１３】
Ｘ1は、−ＣＯＯ−、−ＯＣＯ−、−ＣＯ−、−Ｏ−および単結合からなる群から選ばれる基または結合を表し、
Ｘ2およびＸ3は、それぞれ独立して、−ＣＯＯ−、−ＯＣＯ−、−ＣＨ2Ｏ−、−ＯＣＨ2−、−ＣＨ2ＣＨ2−および単結合からなる群から選ばれる基または結合を表し、
【００１４】
Ａ1およびＡ2は、それぞれ独立して、フッ素原子で１つ以上置換されていてもよい次の群から選ばれる基を表し、
【化７】
0004053199.tif 000003
【００１５】
ｍおよびｎは、０〜２の整数を表し、
Ｑ1は、−ＣＨ3、−Ｃ2Ｈ5、−Ｃ3Ｈ7、−Ｃ4Ｈ9、−ＣＦ3、−Ｃ2Ｆ5、  −Ｃ3Ｆ7からなる群から選ばれる基を表し、
Ｑ2は、炭素数１〜１０のアルキル基、アルケニル基、アルキニル基、およびこれらの基中に存在する少なくとも１個の−ＣＨ2−が、−Ｏ−、−ＣＯＯ−、またはハロメチレン基で置換された基（−Ｏ−同士が隣接するものは除く）からなる群から選ばれる１種の基を表し、
Ｃ*は不斉炭素を表し、ただしＱ1とＱ2は同一であっても異なっていてもよい。）
【００１６】
また、本発明によれば、前記のベンジルエーテル誘導体からなり、常温付近に動作温度範囲があり且つその動作温度幅が広く、また電場による応答が速い液晶材料、および前記のベンジルエーテル誘導体を含有してなる液晶組成物に関する。それら液晶材料または液晶組成物が、反強誘電性もしくは無閾反強誘電性を有していることが好ましい。
さらに、本発明によれば、前記の液晶材料、または前記の液晶組成物を用い、液晶ディスプレイとして使用可能な液晶素子に関する。
【００１７】
【発明の具体的説明】
次に本発明に係わるベンジルエーテル誘導体、それを用いた液晶材料および液晶組成物、さらに液晶素子について、その構成を具体的に説明する。
【００１８】
ベンジルエーテル誘導体
本発明に係わるベンジルエーテル誘導体は、次式［１］で表される。
【化８】
0004053199.tif 000004
【００１９】
ここで、Ｒ1は次に定義される基である。すなわち、Ｒ1は、炭素数１〜２０のアルキル基、またはこれらの基中に存在する少なくとも１個の−ＣＨ2−が−Ｏ−、ハロメチレン基、および不飽和結合を有する炭化水素基からなる群から選ばれる少なくとも１種の基（ただし−Ｏ−同士が隣接するものは除く）で置換された基である。後者の置換された基の具体例としては、Ｈ（ＣＨ2）a（ＣＨ2Ｏ）b（ＣＨ2）c−（ここで、ａ+ｂ+ｃ＝１〜２０）で表されるアルコキシアルキル基、あるいはＣpＨqＺ(2p+2-q)（ｐ＝１〜２０、ｑ＝０〜４０、Ｚはハロゲン）で表されるハロアルキル基などが挙げられる。なお、前記した不飽和結合を有する炭化水素基とは、炭素原子と炭素原子との間が二重結合または三重結合で結合された炭化水素基を意味し、例えば、−ＣＨ＝ＣＨ−、−Ｃ≡Ｃ−であって、その水素原子がハロゲン原子等で置換されていてもよい。
【００２０】
液晶特性を考慮した場合、Ｒ1は、特に次の基であることが好ましい。
（１）炭素数７〜１４のアルキル基。
（２）これらの基中に存在する１個の−ＣＨ2−が−Ｏ−で置換された基、例えば、ＣＨ3Ｏ（ＣＨ2）6−、ＣＨ3Ｏ（ＣＨ2）10−、ＣＨ3Ｏ（ＣＨ2）13−、Ｃ2Ｈ5Ｏ（ＣＨ2）5−、Ｃ2Ｈ5Ｏ（ＣＨ2）10−、Ｃ2Ｈ5Ｏ（ＣＨ2）12−。
（３）これらの基中に存在する水素原子をフッ素原子で置換したハロゲン化アルキル基、例えば、ＣＦ3（ＣＨ2）6−、ＣＦ3（ＣＨ2）10−、ＣＦ3（ＣＨ2）13−、Ｃ2Ｆ5（ＣＨ2）5−、Ｃ2Ｆ5（ＣＨ2）10−、Ｃ2Ｆ5（ＣＨ2）12−、Ｃ3Ｆ7（ＣＨ2）5−、Ｃ3Ｆ7（ＣＨ2）10−、Ｃ3Ｆ7（ＣＨ2）12−、  Ｃ4Ｆ9（ＣＨ2）5−、Ｃ4Ｆ9（ＣＨ2）10−、Ｃ4Ｆ9（ＣＨ2）12−。
【００２１】
Ｘ1は、−ＣＯＯ−、−ＯＣＯ−、−ＣＯ−、−Ｏ−および単結合からなる群から選ばれるいずれかの基または結合である。液晶特性を考慮した場合、Ｘ1は−ＣＯＯ−、−Ｏ−、または単結合であることが好ましい。
【００２２】
Ｘ2およびＸ3は、それぞれ独立して、−ＣＯＯ−、−ＯＣＯ−、−ＣＨ2Ｏ−、−ＯＣＨ2−、−ＣＨ2ＣＨ2−および単結合からなる群から選ばれる基または結合である。それらの中でも、液晶特性を考慮すると、Ｘ2およびＸ3は、それぞれ独立して、−ＣＯＯ−、−ＣＨ2Ｏ−、−ＣＨ2ＣＨ2−、または単結合であることが好ましい。
【００２３】
Ａ1およびＡ2は、それぞれ独立して、フッ素原子で１つ以上置換されていてもよい次の群から選ばれる１種の基である。
【化９】
0004053199.tif 000005
【００２４】
液晶材料として用いる場合、Ａ1およびＡ2は、それぞれ独立して、フッ素原子で１つ以上置換されていてもよい、次の群から選ばれる１種の基であることが好ましい。
【化１０】
0004053199.tif 000006
【００２５】
さらに液晶特性を考慮すると、Ａ1、Ａ2はそれぞれ独立して、フッ素原子で１つ以上置換されていてもよい、次の群から選ばれる1種の基であることが好ましい。
【化１１】
0004053199.tif 000007
【００２６】
これらの中でも特に次のいずれかの基であることが好ましい。
【化１２】
0004053199.tif 000008
【００２７】
ｍおよびｎは０〜２の整数を表し、液晶の特性を考慮するとｎは０または１が好ましい。
【００２８】
不斉炭素Ｃ*に結合するＱ1は、−ＣＨ3、−Ｃ2Ｈ5、−Ｃ3Ｈ7、−Ｃ4Ｈ9、−ＣＦ3、−Ｃ2Ｆ5、−Ｃ3Ｆ7からなる群から選ばれる基を表す。液晶特性を考慮すると、Ｑ1は−ＣＨ3、−Ｃ2Ｈ5、−Ｃ3Ｈ7、−ＣＦ3、または−Ｃ2Ｆ5が好ましく、さらに好ましい基は−ＣＨ3である。
【００２９】
同様に不斉炭素Ｃ*に結合するＱ2は、炭素数１〜１０のアルキル基、アルケニル基、アルキニル基、およびこれらの基中に存在する少なくとも１個の−ＣＨ2−が、−Ｏ−、−ＣＯＯ−、またはハロメチレン基で置換された基（−Ｏ−同士が隣接するものは除く）からなる群から選ばれる１種の基を表す。これらの中でも、液晶特性を考慮すると、Ｑ2は炭素数１〜１０のアルキル基が好ましい。
【００３０】
ここで、Ｑ1およびＱ2は、互いに同一であっても異なっていてもよく、中でも同一の場合には、−ＣＨ3、−Ｃ2Ｈ5、−Ｃ3Ｈ7、または−Ｃ4Ｈ9がそれに相当する。
【００３１】
従って、前記式[１]で表されるベンジルエーテル誘導体の例としては、表１〜表６に記載した化合物を挙げることができる。
なお、それらの表において、「−」は単結合を示す。
【００３２】
【表１】
0004053199.tif 000009
【００３３】
【表２】
0004053199.tif 000010
【００３４】
【表３】
0004053199.tif 000011
【００３５】
【表４】
0004053199.tif 000012
【００３６】
【表５】
0004053199.tif 000013
【００３７】
【表６】
0004053199.tif 000014
【００３８】
ベンジルエーテル誘導体の製造方法
前述したベンジルエーテル誘導体は、次に説明する方法に従って合成することができる。なお、合成方法は、それらに限定されるものではない。
【００３９】
（１）第１の方法は、次に示す合成経路を経由して製造することができる。
【化１３】
0004053199.tif 000015
【００４０】
すなわち、４−ブロモベンジルブロマイドとキラルアルコール（Ｒ*ＯＨ）とを水素化ナトリウム等でカップリングさせ、４−ブロモベンジルエーテルを得る。次に、ｎ−ブチルリチウムあるいはマグネシウムとトリアルコキシホウ素（Ｂ（ＯＲ’）3）とを反応させ、その後加水分解することによって、対応するボロン酸を得る。次にそのボロン酸を過酸化水素水で酸化することによって４−ヒドロキシベンジルエーテルを得る。さらにこれを４’−アルコキシ−４−ビフェニルメチルブロマイドと炭酸カリウム等とで反応させることによって、本発明のベンジルエーテル誘導体の１つである ４−（４’−アルコキシ−４−ビフェニルメトキシ)ベンジルエーテルを得ることができる。なお、出発物質である４−ブロモベンジルブロマイドは、フッ素原子で置換されていてもよい。前記の一般式［１］において、Ｘ3が−ＣＨ2Ｏ−である化合物が、この方法で製造された化合物に相当する。
【００４１】
（１）第２の方法は、次に示す合成経路に従って製造することができる。
【化１４】
0004053199.tif 000016
【００４２】
すなわち、第１の方法の反応経路中で得られた４−ヒドロキシベンジルエーテルと４−（６−アルコキシ−１，２，３，４−テトラヒドロ−２−ナフタレンカルボニルオキシ)−安息香酸とを、ジシクロヘキシルカルボジイミド（ＤＣＣ）等で反応させることによって、本発明のベンジルエーテル誘導体の１つである ４−（４−（６−アルコキシ−１，２，３，４−テトラヒドロ−２−ナフタレンカルボニルオキシ)−フェニルカルボニルオキシ)−ベンジルエーテルが得られる。この化合物は、前記一般式［１］において、Ｘ3が−ＣＯ2−に相当する物質である。
【００４３】
（１）第３の方法は、次に示す合成経路に従って製造することができる。
【化１５】
0004053199.tif 000017
【００４４】
すなわち、第１の方法の反応経路中で得られたボロン酸と４−（６−アルコキシ−１，２，３，４−テトラヒドロ−２−ナフタレンカルボニルオキシ)-ブロモベンゼンとを、パラジウム触媒等でカップリングさせることによって、本発明のベンジルエーテル誘導体の１つである４’−（６−アルコキシ−１，２，３，４−テトラヒドロ−２−ナフタレンカルボニルオキシ)−４−ビフェニルメチルエーテルが得られる。この化合物は、前記一般式［１］において、Ｘ3が単結合に相当する化合物である。
【００４５】
液  晶  材  料
本発明に係わる液晶材料は、分子中に光学活性基を有する前記の一般式［１］で表されるベンジルエーテル誘導体からなる化合物であって、特にそれらの中でも反強誘電性または無閾反強誘電性を示す化合物が液晶材料として好ましく、さらに自発分極の小さな化合物が望ましい。一方、それ自身は液晶性を示さないが、後述する組成物とした時に、その組成物が液晶性を示すようなベンジルエーテル誘導体であっても、本発明に係わる液晶材料として使用することができる。
【００４６】
そのような液晶材料として適したベンジルエーテル誘導体の例を次に挙げる。
【化１６】
0004053199.tif 000018
【００４７】
液  晶  組  成  物
本発明に係る液晶組成物は、１種または２種以上の前記一般式［１］で表されるベンジルエーテル誘導体を含有しており、そのような化合物としては特に前述した液晶材料が好ましい。そして、この液晶組成物は、２種以上の前記一般式［１］で表されるベンジルエーテル誘導体の混合物で構成されていてもよいが、そのベンジルエーテル誘導体に他の液晶化合物や公知の添加剤を配合した混合物で構成されていてもよい。
【００４８】
本発明に係わる液晶組成物が、前記一般式［１］で表されるベンジルエーテル誘導体と他の液晶化合物とから構成される場合、このベンジルエーテル誘導体が１〜９９重量％、好ましくは５〜５０重量％、他の液晶化合物が１〜９９重量％、好ましくは５０〜９５重量％であることが望ましい。ここで、両者を併せた配合総量を１００重量％とする。すなわち、このベンジルエーテル誘導体は、他の液晶化合物の種類に応じて、液晶組成物の主剤として用いることができるし、また助剤としても用いることができる。
【００４９】
前記の一般式［１］で表されるベンジルエーテル誘導体にその他の液晶化合物、特に反強誘電性液晶あるいは無閾反強誘電性液晶とを混合した組成物は、液晶温度範囲をほとんど低下させることなく、自発分極を小さくすることができる。
【００５０】
液晶組成物に配合される他の液晶化合物の例として、次頁に示す化合物を挙げることができる。
【化１７】
0004053199.tif 000019
【００５１】
【化１８】
0004053199.tif 000020
【００５２】
【化１９】
0004053199.tif 000021
【００５３】
また、この液晶組成物には、必要に応じて液晶組成物の示す反強誘電性および無閾反強誘電性を損なわない範囲内で、電導性賦与剤、寿命向上剤などの添加剤を適宜配合してもよい。
【００５４】
液  晶  素  子
本発明に係わる液晶素子は、前記の液晶材料また液晶組成物を液晶セル中の一対の電極間に充填し、液晶表示素子、光スイッチング素子、光変調素子などを形成することができる。
【００５５】
この液晶素子は、反強誘電性または無閾反強誘電性を示す液晶材料または液晶組成物を液晶素子用の充填材料として使用しているので、電気光学的応答速度が速く、常温で作動できる上、高い電気光学的コントラストを有しているので、高画質表示を可能にすることができる。また、この表示素子に使われる液晶材料または液晶組成物は、自発分極が低いため、アクティブマトリクス用素子として好適に用いることができる。
【００５６】
【実施例】
次に本発明を実施例を通して説明するが、本発明はそれらの実施例によって何ら限定されるものではない。
（実施例１）
4-(4'-デシルオキシ-4-ビフェニルメチルオキシ)ベンジル (R)-2-オクチルエーテルの合成
【化２０】
0004053199.tif 000022
【００５７】
（第１段階）
4-ブロモベンジルブロマイド 1.0 g (4.0 mmol) および60%水素化ナトリウム 0.21 g (5.2 mmol)  をテトラヒドロフラン（以下ＴＨＦと略す） 15 ml 中に加え、室温で攪拌しながらこの中に(R)-2-オクタノール 0.59 g (4.5 mmol) を加えた。同温度で12時間、さらに60℃で2時間攪拌後、加水分解した。エーテル抽出の後、有機相を乾燥し、濃縮後カラムクロマトグラフィーで精製することによって、4-ブロモベンジル (R)-2-オクチルエーテル 1.26 g得た。収率100%。
【００５８】
生成物の1H-NMR(CDCl3)分析結果は、次の通りであった。
δ(ppm)：0.88 (t, 3H, J= 5.1 Hz), 1.18 (d, 3H, J= 4.5 Hz), 1.2-1.7 (m,  10H), 3.48 (m, 1H), 4.40 (d, 1H, J= 9.0 Hz), 4.51 (d, 1H, J= 9.0 Hz), 7.22 (d, 2H, J= 9.0 Hz), 7.45 (d, 2H, J= 9.0 Hz)
【００５９】
（第２段階）
第１段階で得られた、4-ブロモベンジル (R)-2-オクチルエーテル 1.2 g (4.0 mmol) を乾燥したＴＨＦ 25 mlに加え、ドライアイスアセトン浴で-80℃に冷却した後、この中に攪拌しながら 1.53 Nのn-ブチルリチウム 3 ml (4.6 mmol) を加えた。-78℃で30分間攪拌後、ホウ酸トリイソプロピル 2.1 ml (9.15 mmol)を加え、攪拌しながら-40℃まで温度を自然上昇させた。加水分解後、エーテル抽出を行い、有機相を乾燥後濃縮し、(R)-4-(2-オクチルオキシメチル)ベンゼンボロン酸 1.0 gを得た。この生成物は精製せずにそのまま次工程に用いた。
【００６０】
（第３段階）
第２段階で得られた(R)-4-(2-オクチルオキシメチル)ベンゼンボロン酸 1.0 gをトルエン25 mlに溶解し、この中に30% 過酸化水素水 6 mlを加えた。80℃で1時間攪拌後、反応混合物を水50 mlにあけ、冷却しながら亜硫酸水素ナトリウム水溶液を発熱しなくなるまでゆっくり加えた。エーテル抽出後有機相を乾燥し、濃縮後カラムクロマトグラフィーで精製することによって、4-ヒドロキシベンジル (R)-2-オクチルエーテル 0.77 g (3.3 mmol)を得た（第１段階からの収率82%）。
【００６１】
生成物の1H-NMR(CDCl3)分析結果は、次の通りであった。
δ(ppm)：0.88 (t, 3H, J= 5.0 Hz), 1.18 (d, 3H, J= 4.8 Hz), 1.2-1.7 (m, 10H), 3.50 (m, 1H), 4.38 (d, 1H, J= 8.7 Hz), 4.48 (d, 1H, J= 8.7 Hz), 5.29 (s, 1H), 6.75 (d, 2H, J= 5.1 Hz), 7.20 (d, 2H, J= 5.1 Hz)
【００６２】
（第４段階）
第３段階で得られた4-ヒドロキシベンジル (R)-2-オクチルエーテル 0.19 g (0.81 mmol)、4'-デシルオキシ-4-ビフェニルメチルブロマイド  0.33 g (0.83 mmol)、および炭酸カリウム 0.27 g (1.93 mmol)をアセトニトリル15 mlに加え、65 ℃で6時間攪拌した。冷却後、反応液を水500 mlに注ぎ、塩酸で中和後、析出した固体を濾別した。固体生成物をカラムクロマトグラフィーで精製することによって、4-(4'-デシルオキシ-4-ビフェニルメチルオキシ)ベンジル (R)-2-オクチルエーテル 0.22 g (0.39 mmol) を得た（収率48%）。
【００６３】
生成物の化学構造は、1Ｈ-ＮＭＲによって同定し、確認した。そのＮＭＲチャートを図１に示した。また、得られた化合物の相転移温度を表７に示した。
【００６４】
なお、図１〜図１２中に示されるベンジルエーテル誘導体の構造式中、水素原子に付された番号は、同図上に示された1Ｈ-ＮＭＲチャートの各ピークに付された番号と対応している。また、(eq)はエカトリアル、(ax)アキシャルの立体配座を示す。また化合物名中の(R),(S)は異なる旋光度を示す符号である。
【００６５】
（実施例２）
4-(4-(6-デシルオキシ-1,2,3,4-テトラヒドロ-2-ナフタレンカルボニルオキシ)フェニルカルボニルオキシ)ベンジル (R)-2-オクチルエーテルの合成
【化２１】
0004053199.tif 000023
【００６６】
実施例１の第３段階で得られた4-ヒドロキシベンジル (R)-2-オクチルエーテル 0.19 g (0.81 mmol)、4-(6-デシルオキシ-1,2,3,4-テトラヒドロ-2-ナフタレンカルボニルオキシ)安息香酸 0.38 g (0.84 mmol)、および4-ジメチルアミノピリジン（以下ＤＭＡＰと略す） 74 mg (0.61 mmol)をジクロロメタン6 mlに加え、この中にジシクロヘキシルカルボジイミド（以下ＤＣＣと略す） 0.23 g (1.10 mmol) のジクロロメタン 4 ml溶液を滴下した。室温で24時間攪拌後、濃縮しカラムクロマトグラフィーで精製することによって4-(4-(6-デシルオキシ-1,2,3,4-テトラヒドロ-2-ナフタレンカルボニルオキシ)フェニルカルボニルオキシ)ベンジル (R)-2-オクチルエーテル 0.34 g (0.51 mmol) を得た（収率62%）。
生成物の化学構造はＮＭＲ分析により同定し、確認した。その時の1Ｈ-ＮＭＲチャートを図２に示した。得られた化合物の相転移温度を表７に記した。
【００６７】
（実施例３）
4-(4'-ノニルカルボニルオキシ-4-ビフェニルカルボニルオキシ)ベンジル (R)-2-オクチルエーテルの合成
【化２２】
0004053199.tif 000024
【００６８】
実施例１の第３段階で得られた4-ヒドロキシベンジル (R)-2-オクチルエーテル 0.18 g (0.75 mmol)、4'-ノニルカルボニルオキシ-4-ビフェニルカルボン酸 0.29 g (0.80 mmol)、およびＤＭＡＰ 46 mg (0.38 mmol)をジクロロメタン7 mlに加え、この中にＤＣＣ 0.22 g (1.05 mmol) のジクロロメタン 4 ml溶液を滴下した。室温で24時間攪拌後、濃縮しカラムクロマトグラフィーで精製することによって4-(4'-ノニルカルボニルオキシ-4-ビフェニルカルボニルオキシ)ベンジル (R)-2-オクチルエーテル 0.31 g (0.53 mmol) を得た（収率66%）。
生成物の化学構造はＮＭＲ分析により同定し、確認した。その時の1Ｈ-ＮＭＲチャートを図３に示した。得られた化合物の相転移温度を表７に記した。
【００６９】
（実施例４）
4-(4'-デシルオキシフェニルメチルオキシ)ベンジル (R)-2-オクチルエーテルの合成
【化２３】
0004053199.tif 000025
【００７０】
実施例１の第３段階で得られた4-ヒドロキシベンジル (R)-2-オクチルエーテル 0.19 g (0.80 mmol)、4-デシルオキシベンジルアルコール 0.23 g (0.89 mmol)、およびトリフェニルホスフィン 0.26 g (0.99 mmol)をＴＨＦ 7 mlに溶解し、この中にアゾジカルボン酸ジエチル（40%トルエン溶液）0.5 mlを徐々に加えた。室温で24時間攪拌後、反応混合物を濃縮し、カラムクロマトグラフィーで精製することによって、4-(4'-デシルオキシフェニルメチルオキシ)ベンジル (R)-2-オクチルエーテル 0.10 g (0.21 mmol)を得た（収率26%）。
生成物の化学構造はＮＭＲ分析により同定し、確認した。その時の1Ｈ-ＮＭＲチャートを図４に示した。得られた化合物の相転移温度を表７に記した。
【００７１】
（実施例５）
4-(4'-デシル-4-ビフェニルメチルオキシ)-2-フルオロベンジル (R)-2-オクチルエーテルの合成
【化２４】
0004053199.tif 000026
【００７２】
（第１段階）
実施例１の第１、２、および３段階において、4-ブロモベンジルブロマイドの代わりに、4-ブロモ-2-フルオロベンジルブロマイドを用いて同様に反応を行い、4-ヒドロキシ-2-フルオロベンジル (R)-2-オクチルエーテルを得た（通算収率95%）。
【００７３】
生成物の1H-NMR(CDCl3)分析結果は次の通りであった。
δ(ppm)：0.88 (t, 3H, J= 4.8 Hz), 1.20 (d, 3H, J= 4.8 Hz), 1.2-1.7 (m, 10H), 3.51 (m, 1H), 4.43 (d, 1H, J= 8.7 Hz), 4.52 (d, 1H, J= 8.7 Hz), 5.54 (s, 1H), 6.47-51 (m, 2H), 7.18-7.22 (m, 1H).
【００７４】
（第２段階）
第１段階で得られた4-ヒドロキシ-2-フルオロベンジル (R)-2-オクチルエーテル 0.21 g (0.83 mmol)、4'-デシル-4-ビフェニルメチルブロマイド  0.33 g (0.85 mmol)、および炭酸カリウム 0.28 g (2.0 mmol)をアセトニトリル10 mlに加え、65 ℃で10時間攪拌した。冷却後、反応液を水500 mlに注ぎ、塩酸で中和後、析出した固体を濾別した。固体をカラムクロマトグラフィーおよび再結晶で精製することによって、4-(4'-デシル-4-ビフェニルメチルオキシ)-2-フルオロベンジル (R)-2-オクチルエーテル 0.23 g (0.41 mmol) を得た（収率50%）。
生成物の化学構造はＮＭＲ分析により同定し、確認した。その時の1Ｈ-ＮＭＲチャートを図５に示した。得られた化合物の相転移温度を表７に記した。
【００７５】
（実施例６）
4-(4-(6-デシルオキシ-1,2,3,4-テトラヒドロ-2-ナフタレンカルボニルオキシ)フェニルカルボニルオキシ)-2-フルオロベンジル (R)-2-オクチルエーテルの合成
【化２５】
0004053199.tif 000027
【００７６】
実施例５の第３段階で得られた4-ヒドロキシ-2-フルオロベンジル (R)-2-オクチルエーテル 0.20 g (0.80 mmol)、4-(6-デシルオキシ-1,2,3,4-テトラヒドロ-2-ナフタレンカルボニルオキシ)安息香酸 0.37 g (0.82 mmol)、およびＤＭＡＰ 42 mg (1.01 mmol)をジクロロメタン 4 mlに加え、この中にＤＣＣ 0.21 g (1.01 mmol) のジクロロメタン溶液 4 mlを滴下した。室温で24時間攪拌後、濃縮しカラムクロマトグラフィーで精製することによって4-(4-(6-デシルオキシ-1,2,3,4-テトラヒドロ-2-ナフタレンカルボニルオキシ)フェニルカルボニルオキシ)-2-フルオロベンジル (R)-2-オクチルエーテル 0.36 g (0.52 mmol) を得た（収率65%）。
生成物の化学構造はＮＭＲ分析により同定し、確認した。その時の1Ｈ-ＮＭＲチャートを図６に示した。得られた化合物の相転移温度を表７に記した。
【００７７】
（実施例７）
4-(4'-デシルオキシ-4-ビフェニル)-2-フルオロベンジル (R)-2-オクチルエーテルの合成
【化２６】
0004053199.tif 000028
【００７８】
実施例５で得られた(R)-4-(2-オクチルオキシメチル)-3-フルオロベンゼンボロン酸 0.26 g (0.93 mmol)、4'-デシルオキシ-4-ブロモビフェニル、およびテトラキス（トリフェニルホスフィン）パラジウム  0.026 mg (0.022 mmol)をジメトキシエタン 5 mlに溶解し、この中に炭酸カリウム 0.26 g (1.88 mmol)を水 1 mlに溶かして加え、60℃で10時間攪拌した。反応物を水中に入れ、固体生成物を濾別し、カラムクロマトグラフィーおよび再結晶で精製することによって、4-(4'-デシルオキシ-4-ビフェニル)-2-フルオロベンジル (R)-2-オクチルエーテル 0.10 g(0.18 mmol)を得た（収率31%）。
生成物の化学構造はＮＭＲ分析により同定し、確認した。その時の1Ｈ-ＮＭＲチャートを図７に示した。得られた化合物の相転移温度を表７に記した。
【００７９】
（実施例８）
4-(4-(6-デシルオキシ-1,2,3,4-テトラヒドロ-2-ナフタレンカルボニルオキシ)フェニル)-2-フルオロベンジル (R)-2-オクチルエーテルの合成
【化２７】
0004053199.tif 000029
【００８０】
（第１段階）
6-デシルオキシ-1,2,3,4-テトラヒドロ-2-ナフタレンカルボン酸 2.25 g (6.8 mmol)、4-ブロモフェノール 1.30 g (7.51 mmol)、およびＤＭＡＰ 0.098 g (0.80 mmol)をジクロロメタン 15 mlに加え、攪拌しながらこの中にＤＣＣ 1.63 g (7.91 mmol)のジクロロメタン溶液 15 mlを徐々に加えた。室温で24時間攪拌した後、濃縮し、カラムクロマトグラフィーおよび再結晶で精製することによって4-(6-デシルオキシ-1,2,3,4-テトラヒドロ-2-ナフタレンカルボニルオキシ)ブロモベンゼン 2.95 g (6.1 mmol) を得た（収率89%）。
【００８１】
生成物の1H-NMR(CDCl3)分析結果は、次の通りであった。
δ(ppm)： 0.88 (t, 3H, J= 5.1 Hz), 1.2-1.5 (m, 14H), 1.7-1.8 (m, 2H), 1.9-2.0 (m, 1H), 2.2-2.4 (m, 1H), 2.8-3.2 (m, 5H), 3.92 (t, 2H, J= 5.1 Hz), 6.65 (s, 1H), 6.72 (d, 1H, J= 6.3 Hz), 6.99 (d, 2H, J= 5.1 Hz), 7.03 (d, 1H, 6.3 Hz), 7.50 (d, 2H, J= 5.1 Hz).
【００８２】
（第２段階）
第１段階で得られた4-(6-デシルオキシ-1,2,3,4-テトラヒドロ-2-ナフタレンカルボニルオキシ)ブロモベンゼン 0.34 g (0.70 mmol)、実施例５で得られた  (R)-4-(2-オクチルオキシメチル)-3-フルオロベンゼンボロン酸 0.32 g (1.15 mmol)、およびテトラキス（トリフェニルホスフィン）パラジウム  0.047 mg (0.041 mmol)をジメトキシエタン 5 mlに溶解し、この中に炭酸カリウム 0.26 g (1.91 mmol)を水 1 mlに溶かして加え、50℃で10時間攪拌した。加水分解後、エーテル抽出を行い、有機相を乾燥した。濃縮後カラムクロマトグラフィーで精製することによって、4-(4-(6-デシルオキシ-1,2,3,4-テトラヒドロ-2-ナフタレンカルボニルオキシ)フェニル)-2-フルオロベンジル (R)-2-オクチルエーテル 0.15 g (0.23 mmol)を得た（収率33%）。
生成物の化学構造はＮＭＲ分析により同定し、確認した。その時の1Ｈ-ＮＭＲチャートを図８に示した。得られた化合物の相転移温度を表７に記した。
【００８３】
（実施例９）
4-(4-(4-オクチルフェニルカルボニルオキシ)フェニル)-2-フルオロベンジル (R)-2-オクチルエーテルの合成
【化２８】
0004053199.tif 000030
【００８４】
（第１段階）
4'-オクチル安息香酸 1.92 g (8.21 mmol)、4-ブロモフェノール 1.56 g (9.02 mmol)、およびＤＭＡＰ 0.135 g (1.11 mmol)をジクロロメタン 30 mlに加え、攪拌しながらこの中にＤＣＣ 1.94 g (9.42 mmol)のジクロロメタン溶液 15 mlを徐々に加えた。室温で24時間攪拌後、濃縮しカラムクロマトグラフィーおよび再結晶で精製することによって4-(オクチルフェニルカルボニルオキシ)ブロモベンゼン 2.63 g (6.8 mmol) を得た（収率82%）。
【００８５】
生成物の1H-NMR(CDCl3)分析結果は次の通りであった。
δ(ppm)： 0.88 (t, 3H, J= 5.3 Hz), 1.2-1.4 (m, 10H), 1.6-1.7 (m, 2H), 2.70 (t, 2H, J= 5.7 Hz), 7.11 (d, 2H, J= 4.8 Hz), 7.31 (d, 2H, J= 6.3 Hz), 7.54 (d, 1H, 4.8 Hz), 8.09 (d, 2H, J= (6.3 Hz).
【００８６】
（第２段階）
第１段階で得られた4-(オクチルフェニルカルボニルオキシ)ブロモベンゼン 0.28 g (0.71 mmol)、実施例５で得られた(R)-4-(2-オクチルオキシメチル)-3-フルオロベンゼンボロン酸 0.26 g (0.92 mmol)、およびテトラキス（トリフェニルホスフィン）パラジウム  0.036 mg (0.031 mmol)をジメトキシエタン 5 mlに溶解し、この中に炭酸カリウム 0.26 g (1.89 mmol)を水 1 mlに溶かして加え、50℃で10時間攪拌した。加水分解後、エーテル抽出を行い、有機相を乾燥した。濃縮後カラムクロマトグラフィーで精製することによって、4-(4-(4-オクチルフェニルカルボニルオキシ)フェニル)-2-フルオロベンジル (R)-2-オクチルエーテル 0.10 g (0.18 mmol)を得た（収率26%）。
生成物の化学構造はＮＭＲ分析により同定し、確認した。その時の1Ｈ-ＮＭＲチャートを図９に示した。得られた化合物の相転移温度を表７に記した。
【００８７】
（実施例１０）
4-(4'-デシル-4-ビフェニルカルボニルオキシ)ベンジル (S)-2-オクチルエーテルの合成
【化２９】
0004053199.tif 000031
【００８８】
実施例３において、4'-ノニルカルボニルオキシ-4-ビフェニルカルボン酸を、4'-デシル-4-ビフェニルカルボン酸に変更し、また4-ヒドロキシベンジル (R)-2-オクチルエーテルを4-ヒドロキシベンジル (S)-2-オクチルエーテルに変更して同様に反応させることによって、4-(4'-デシル-4-ビフェニルカルボニルオキシ)ベンジル (S)-2-オクチルエーテルを得た。4-ヒドロキシベンジル (S)-2-オクチルエーテルは、実施例１において、(R)-2-オクチルアルコールを(S)-2-オクチルアルコールに変更して、同様に反応させることによって得た。
生成物の化学構造はＮＭＲ分析により同定し、確認した。その時の1Ｈ-ＮＭＲチャートを図１０に示した。得られた化合物の相転移温度を表７に記した。
【００８９】
（実施例１１）
4-(4'-ウンデシル-4-ビフェニルカルボニルオキシ)ベンジル (S)-2-ノニルエーテルの合成
【化３０】
0004053199.tif 000032
【００９０】
（第１段階）
4-ブロモベンジルブロマイド 3.3 g (13.6 mmol) および60%水素化ナトリウム 0.93 g (23.3 mmol)  をテトラヒドロフラン（以下ＴＨＦと略す） 40 ml 中に加え、室温で攪拌しながらこの中に(S)-2-ノナノール 2.01 g (14.0 mmol) を加えた。70 ℃で3時間攪拌後、加水分解した。エーテル抽出後、有機相を乾燥し、濃縮後カラムクロマトグラフィーで精製することによって、4-ブロモベンジル (S)-2-ノニルエーテル 4.3 g得た。収率100%。
【００９１】
生成物の1H-NMR(CDCl3)分析結果は次の通りであった。
δ(ppm)： 0.88 (t, 3H, J= 5.1 Hz), 1.18 (d, 3H, J= 4.5 Hz), 1.2-1.7 (m, 12H), 3.48 (m, 1H), 4.40 (d, 1H, J= 9.0 Hz), 4.51 (d, 1H, J= 9.0 Hz), 7.22 (d, 2H, J= 9.0 Hz), 7.45 (d, 2H, J= 9.0 Hz),
【００９２】
（第２段階）
第１段階で得られた、4-ブロモベンジル (S)-2-ノニルエーテル 4.3 g (13.6 mmol) を乾燥したＴＨＦ 50 mlに加え、ドライアイスアセトン浴で-78 ℃に冷却した後、この中に攪拌しながら 1.6 Nのn-ブチルリチウム 11 ml (17.6 mmol) を加えた。-78℃で40分間攪拌後、ホウ酸トリイソプロピル 15 ml (65 mmol)を加え、攪拌しながら-20℃まで温度を自然上昇させた。加水分解後、エーテル抽出を行い、有機相を乾燥後濃縮し、(S)-4-(2-ノニルオキシメチル)ベンゼンボロン酸 3.72 gを得た。この生成物は精製せずにそのまま次工程で用いた。
【００９３】
（第３段階）
第２段階で得られた(S)-4-(2-ノニルオキシメチル)ベンゼンボロン酸 1.87 g をトルエン30 mlに溶解し、この中に30% 過酸化水素水 5 mlを加えた。80℃で1時間攪拌後、反応混合物を水100 ml中に入れ、冷却しながら亜硫酸水素ナトリウム水溶液を発熱しなくなるまでゆっくり加えた。エーテル抽出後有機相を乾燥し、濃縮後カラムクロマトグラフィーで精製することによって4-ヒドロキシベンジル (S)-2-ノニルエーテル 1.33 g (5.3 mmol)を得た（第１段階からの収率77%）。
【００９４】
生成物の1H-NMR(CDCl3)分析結果は次の通りであった。
δ(ppm)： 0.88 (t, 3H, J= 5.0 Hz), 1.18 (d, 3H, J= 4.8 Hz), 1.2-1.7 (m, 12H), 3.50 (m, 1H), 4.38 (d, 1H, J= 8.7 Hz), 4.48 (d, 1H, J= 8.7 Hz), 5.29 (s, 1H), 6.75 (d, 2H, J= 5.1 Hz), 7.20 (d, 2H, J= 5.1 Hz).
【００９５】
（第４段階）
第３段階で得られた4-ヒドロキシベンジル (S)-2-ノニルエーテル 0.20 g (0.80 mmol)、4'-ウンデシル-4-ビフェニルカルボン酸 0.30 g (0.86 mmol)、およびＤＭＡＰ 24 mg (0.20 mmol)をジクロロメタン6 mlに加え、この中にＤＣＣ 0.26 g (1.26 mmol) のジクロロメタン 4 ml溶液を滴下した。室温で24時間攪拌後、濃縮しカラムクロマトグラフィーで精製することによって4-(4'-ウンデシル-4-ビフェニルカルボニルオキシ)ベンジル (S)-2-ノニルエーテル 0.37 g (0.63 mmol) を得た（収率79%）。
生成物の化学構造はＮＭＲ分析により同定し、確認した。その時の1Ｈ-ＮＭＲチャートを図１１に示した。得られた化合物の相転移温度を表７に記した。
【００９６】
（実施例１２）
4-(4-テトラデシルオキシフェニルカルボニルオキシ)ベンジル (S)-2-オクチルエーテルの合成
【化３１】
0004053199.tif 000033
【００９７】
実施例３において、4'-ノニルカルボニルオキシ-4-ビフェニルカルボン酸を、4-デシルオキシ安息香酸に変更し、また4-ヒドロキシベンジル (R)-2-オクチルエーテルを4-ヒドロキシベンジル (S)-2-オクチルエーテルに変更して同様に反応させることによって、4-(4-テトラデシルオキシフェニルカルボニルオキシ)ベンジル (S)-2-オクチルエーテルを得た。4-ヒドロキシベンジル (S)-2-オクチルエーテルは、実施例１において、(R)-2-オクチルアルコールを(S)-2-オクチルアルコールに変更して、同様に反応させることによって得た。
生成物の化学構造はＮＭＲ分析により同定し、確認した。その時の1Ｈ-ＮＭＲチャートを図１２に示した。得られた化合物の相転移温度を表７に記した。
【００９８】
（実施例１３）
実施例１〜１２で得られた化合物について相転移温度（℃）を測定し、その結果を表７に記した。
【表７】
0004053199.tif 000034
【００９９】
表７において、Cryは結晶相、SmCA*は反強誘電相、SmCR*は無閾反強誘電相、SmC*は強誘電相、SmAはスメクチックＡ相、SmXは未同定相、Isoは等方性液体相を表す。なお、各実施例において、各相の下に記された数字は、その相が存在することを示し、またその相が昇温時に消失する温度を表す。（  ）内の数字は、その相が降温時に発現する温度を表す。「−」は、相が存在しないことを示す。
【０１００】
（実施例１４〜２２）（比較例１〜２）
実施例１〜９で得られたベンジルエーテル誘導体と、下記式[Ａ]で表される液晶化合物、あるいは下記式[Ｂ]で表される液晶化合物とを、表８記載の割合で混合して液晶組成物を調製した。
なお、液晶化合物[Ａ]および液晶化合物[Ｂ]のみを使用した場合を比較例として示した。
【０１０１】
【化３２】
0004053199.tif 000035
【０１０２】
ラビング処理したポリイミド薄膜を有するＩＴＯ電極付きの液晶セルに（セルギャップ約２μｍ）、先に調製した液晶組成物を加熱して注入する。２枚の偏光板を、偏光面が直交するように配置し、この間に液晶組成物の入ったセルを挿入し液晶素子を構成する。
【０１０３】
液晶素子に±１０〜３０Ｖ／２μmの矩形波を印加し（３０℃）、１０Ｖでのスイッチング速度（τr）、自発分極（Ｐｓ）、およびチルト角（θ）を測定した。
【０１０４】
まず、液晶素子に電圧を印可しない状態（反強誘電性状態または無閾反強誘電性状態）で、液晶素子を透過する光の透過率が最少（ほぼ０％）になるよう、２枚の偏光板の間でセルの位置を調整する。次に、この液晶素子に徐々に電圧を印可していくと、徐々に透過率が上昇し、その後、透過率がほとんど上昇しない強誘電状態となるので、強誘電状態での光透過率を１００％とする。スイッチング速度（τr）は、±１０Ｖの電圧を印可したときの光透過率が、０％から９０％になるまでの時間（μｓ）を表す。
【０１０５】
またチルト角（θ）は次の方法で測定した。直流電圧（±３０Ｖ／２μm）を液晶セルに印加し、プラス電圧、マイナス電圧印加時にそれぞれ液晶素子の光透過率が最も暗くなるように、液晶セルを２枚のクロスニコルに配置された偏光板内で回転させる。この時の角度を求め、それぞれθ1とθ2とする。この時、
θ＝（θ1−θ2）／２
で表されるθ値をチルト角とした。
【０１０６】
自発分極（Ｐｓ）の測定は、まず、液晶素子に直列に負荷抵抗を接続し、±３０Ｖ／２μm、１００Ｈｚの矩形波を液晶素子に印加し、その際負荷抵抗に流れる分極反転電流をＰｓとした（単位：ｎＣ／ｃｍ2）。
【０１０７】
各液晶組成物について、スイッチング速度（τr）、自発分極（Ｐｓ）、およびチルト角（θ）を測定した結果を表８に示した。
【０１０８】
【表８】
0004053199.tif 000036
＊  ：液晶化合物の名称は、それを合成した各実施例の番号で示した。
＊＊：10Vでは動作不可であった。
＊＊＊：SmCA*相
【０１０９】
表８から明らかなように、本発明に係わるベンジルエーテル誘導体を含む液晶組成物は、その化合物を含まない組成物である比較例１および２と比較して、自発分極を示す値（Ｐｓ）が大きく低下している。またこの時、無閾反強誘電相の上限温度およびチルト角も大きく低下しないことがわかった。
【０１１０】
【発明の効果】
本発明により新規なベンジルエーテル誘導体が提供された。このベンジルエーテル誘導体の内のいくつかの化合物は、それ単独で液晶性を示し、またその中でも特に反強誘電性あるいは無閾反強誘電性を発現することから、液晶材料または液晶組成物の成分として適している。さらに、反強誘電性あるいは無閾反強誘電性を示すホスト液晶に、このベンジルエーテル誘導体化合物を添加することによって、ホスト液晶のチルト角の向上、反強誘電性、あるいは無閾反強誘電性の上限温度の向上、自発分極の低下を実現することができる。
【０１１１】
また、本発明に係わる液晶材料または液晶組成物を充填した液晶素子は、自発分極が低いため、アクティブマトリクス用素子として好適に用いることができ、ＣＲＴに近い高品位の、かつコントラストの大きい表示素子を提供することができる。特にその表示素子は電気光学的応答が速いので、高速光スイッチング素子あるいは高速光変調素子として用いることができる。
【図面の簡単な説明】
【図１】  実施例１で合成した4-(4'-デシルオキシ-4-ビフェニルメチルオキシ)ベンジル (R)-2-オクチルエーテルの1Ｈ-ＮＭＲスペクトルのチャートを示す。
【図２】  実施例２で合成した4-(4-(6-デシルオキシ-1,2,3,4-テトラヒドロ-2-ナフタレンカルボニルオキシ)フェニルカルボニルオキシ)ベンジル (R)-2-オクチルエーテルの1Ｈ-ＮＭＲスペクトルのチャートを示す。
【図３】  実施例３で合成した4-(4'-ノニルカルボニルオキシ-4-ビフェニルカルボニルオキシ)ベンジル (R)-2-オクチルエーテルの1Ｈ-ＮＭＲスペクトルのチャートを示す。
【図４】  実施例４で合成した4-(4'-デシルオキシフェニルメチルオキシ)ベンジル (R)-2-オクチルエーテルの1Ｈ-ＮＭＲスペクトルのチャートを示す。
【図５】  実施例５で合成した4-(4'-デシル-4-ビフェニルメチルオキシ)-2-フルオロベンジル (R)-2-オクチルエーテルの1Ｈ-ＮＭＲスペクトルのチャートを示す。
【図６】  実施例６で合成した4-(4-(6-デシルオキシ-1,2,3,4-テトラヒドロ-2-ナフタレンカルボニルオキシ)フェニルカルボニルオキシ)-2-フルオロベンジル (R)-2-オクチルエーテルの1Ｈ-ＮＭＲスペクトルのチャートを示す。
【図７】  実施例７で合成した4-(4'-デシルオキシ-4-ビフェニル)-2-フルオロベンジル (R)-2-オクチルエーテルの1Ｈ-ＮＭＲスペクトルのチャートを示す。
【図８】  実施例８で合成した4-(4-(6-デシルオキシ-1,2,3,4-テトラヒドロ-2-ナフタレンカルボニルオキシ)フェニル)-2-フルオロベンジル (R)-2-オクチルエーテルの1Ｈ-ＮＭＲスペクトルのチャートを示す。
【図９】  実施例９で合成した4-(4-(4-オクチルフェニルカルボニルオキシ)フェニル)-2-フルオロベンジル (R)-2-オクチルエーテルの1Ｈ-ＮＭＲスペクトルのチャートを示す。
【図１０】  実施例１０で合成した4-(4'-デシル-4-ビフェニルカルボニルオキシ)ベンジル (S)-2-オクチルエーテルの1Ｈ-ＮＭＲスペクトルのチャートを示す。
【図１１】  実施例１１で合成した4-(4'-ウンデシル-4-ビフェニルカルボニルオキシ)ベンジル (S)-2-ノニルエーテルの1Ｈ-ＮＭＲスペクトルのチャートを示す。
【図１２】  実施例１２で合成した4-(4-テトラデシルオキシフェニルカルボニルオキシ)ベンジル (S)-2-オクチルエーテルの1Ｈ-ＮＭＲスペクトルのチャートを示す。
【図１】
0004053199.tif 000039
【図２】
0004053199.tif 000040
【図３】
0004053199.tif 000041
【図４】
0004053199.tif 000042
【図５】
0004053199.tif 000043
【図６】
0004053199.tif 000044
【図７】
0004053199.tif 000045
【図８】
0004053199.tif 000046
【図９】
0004053199.tif 000047
【図１０】
0004053199.tif 000048
【図１１】
0004053199.tif 000049
【図１２】
0004053199.tif 000050